(57)【要約】【課題】優れたアルカリ現像性を有し、硬化物における伸度に優れた酸基含有エポキシ（メタ）アクリレート樹脂、これを含有する硬化性樹脂組成物、前記硬化性樹脂組成物からなる硬化物、絶縁材料、ソルダーレジスト用樹脂材料及びレジスト部材を提供する。【解決手段】エポキシ樹脂（Ａ）、多塩基酸（Ｂ）、不飽和一塩基酸（Ｃ）、及び多塩基酸無水物（Ｄ）を必須の反応原料とする酸基含有エポキシ（メタ）アクリレート樹脂であって、前記エポキシ樹脂（Ａ）が、フェノール性水酸基含有化合物（ａ１）と、アルキレンオキサイド（ａ２−１）またはアルキレンカーボネート（ａ２−２）と、エピハロヒドリン（ａ３）との反応物であることを特徴とする酸基含有エポキシ（メタ）アクリレート樹脂を用いる。【選択図】なし【特許請求の範囲】
【請求項１】
エポキシ樹脂（Ａ）、多塩基酸（Ｂ）、不飽和一塩基酸（Ｃ）、及び多塩基酸無水物（Ｄ）を必須の反応原料とする酸基含有エポキシ（メタ）アクリレート樹脂であって、
前記エポキシ樹脂（Ａ）が、フェノール性水酸基含有化合物（ａ１）と、アルキレンオキサイド（ａ２−１）またはアルキレンカーボネート（ａ２−２）と、エピハロヒドリン（ａ３）との反応物であることを特徴とする酸基含有エポキシ（メタ）アクリレート樹脂。
【請求項２】
前記多塩基酸（Ｂ）が、共役ジエン系ビニルモノマーとアクリロニトリルとの共重合体であって、その分子中にカルボキシル基を有する重合体である請求項１記載の酸基含有エポキシ（メタ）アクリレート樹脂。
【請求項３】
前記多塩基酸（Ｂ）の使用量が、前記エポキシ樹脂（Ａ）１００質量部に対して、２０〜１００質量部の範囲である請求項１記載の酸基含有エポキシ（メタ）アクリレート樹脂。
【請求項４】
前記アルキレンオキサイド（ａ２−１）が、エチレンオキサイドまたはプロピレンオキサイドである請求項１記載の酸基含有エポキシ（メタ）アクリレート樹脂。
【請求項５】
前記アルキレンオキサイド（ａ２−１）の平均付加モル数が、前記フェノール性水酸基含有化合物（ａ１）が有する水酸基１モルに対して、１〜２０モルの範囲である請求項１記載の酸基含有エポキシ（メタ）アクリレート樹脂。
【請求項６】
請求項１〜５のいずれか１項記載の酸基含有エポキシ（メタ）アクリレート樹脂と、光重合開始剤とを含有することを特徴とする硬化性樹脂組成物。
【請求項７】
さらに、有機溶剤と、硬化剤とを含有するものである請求項６記載の硬化性樹脂組成物。
【請求項８】
さらに、請求項１〜５のいずれか１項記載の酸基含有エポキシ（メタ）アクリレート樹脂以外の酸基含有（メタ）アクリレート樹脂（Ｅ）を含有するものである請求項６記載の硬化性樹脂組成物。
【請求項９】
請求項６〜８のいずれか１項記載の硬化性樹脂組成物の硬化反応物であることを特徴とする硬化物。
【請求項１０】
請求項６〜８のいずれか１項記載の硬化性樹脂組成物からなることを特徴とする絶縁材料。
【請求項１１】
請求項６〜８のいずれか１項記載の硬化性樹脂組成物からなることを特徴とするソルダーレジスト用樹脂材料。
【請求項１２】
請求項１１項記載のソルダーレジスト用樹脂材料からなることを特徴とするレジスト部材。
【発明の詳細な説明】
【技術分野】
【０００１】
本発明は、アルカリ現像性に優れ、硬化物における伸度の高い酸基含有エポキシ（メタ）アクリレート樹脂、これを含有する硬化性樹脂組成物、前記硬化性樹脂組成物からなる硬化物、絶縁材料、ソルダーレジスト用樹脂材料及びレジスト部材に関する。
【背景技術】
【０００２】
近年、プリント配線基板用のソルダーレジスト用樹脂材料には、エポキシ樹脂をアクリル酸でアクリレート化した後、酸無水物を反応させて得られる酸基含有エポキシアクリレート樹脂が広く用いられている。前記ソルダーレジスト用樹脂材料に対する要求性能は、アルカリ現像性に優れること、硬化物における伸度に優れることなど様々なものが挙げられる。
【０００３】
前記アルカリ現像性に優れたソルダーレジスト用樹脂材料としては、ノボラック型エポキシ化合物と不飽和モノカルボン酸との反応物と、飽和または不飽和多塩基酸無水物とを反応させて得られる活性エネルギー線硬化性樹脂が知られているが（例えば、下記特許文献１参照。）、今後ますます高まる要求特性を満足するものではなく、また、硬化物における伸度が非常に低いため、硬化物に割れが生じる等の問題があった。
【０００４】
そこで、優れたアルカリ現像性を有し、硬化物における伸度に優れた材料が求められていた。
【先行技術文献】
【特許文献】
【０００５】
【特許文献１】特開昭６１−２４３８６９号公報
【発明の概要】
【発明が解決しようとする課題】
【０００６】
本発明が解決しようとする課題は、優れたアルカリ現像性を有し、硬化物における伸度に優れた酸基含有エポキシ（メタ）アクリレート樹脂、これを含有する硬化性樹脂組成物、前記硬化性樹脂組成物からなる硬化物、絶縁材料、ソルダーレジスト用樹脂材料及びレジスト部材を提供することである。
【課題を解決するための手段】
【０００７】
本発明者らは、上記の課題を解決すべく鋭意検討した結果、フェノール性水酸基含有化合物、アルキレンオキサイドまたはアルキレンカーボネート、及びエピハロヒドリンの反応物であるエポキシ樹脂、多塩基酸、不飽和一塩基酸、及び多塩基酸無水物を必須の反応原料とする酸基含有エポキシ（メタ）アクリレート樹脂を用いることによって、上記課題を解決できることを見出し、本発明を完成させた。
【０００８】
すなわち、本発明は、エポキシ樹脂（Ａ）、多塩基酸（Ｂ）、不飽和一塩基酸（Ｃ）、及び多塩基酸無水物（Ｄ）を必須の反応原料とする酸基含有エポキシ（メタ）アクリレート樹脂であって、前記エポキシ樹脂（Ａ）が、フェノール性水酸基含有化合物（ａ１）と、アルキレンオキサイド（ａ２−１）またはアルキレンカーボネート（ａ２−２）と、エピハロヒドリン（ａ３）との反応物であることを特徴とする酸基含有エポキシ（メタ）アクリレート樹脂、これを含有する硬化性樹脂組成物、前記硬化性樹脂組成物からなる硬化物、絶縁材料、ソルダーレジスト用樹脂材料及びレジスト部材に関するものである。
【発明の効果】
【０００９】
本発明の酸基含有エポキシ（メタ）アクリレート樹脂は、優れたアルカリ現像性を有し、硬化物における伸度に優れることから、絶縁材料、ソルダーレジスト用樹脂材料、及び前記ソルダーレジスト用樹脂からなるレジスト部材に好適に用いることができる。
【発明を実施するための形態】
【００１０】
本発明の酸基含有エポキシ（メタ）アクリレート樹脂は、エポキシ樹脂（Ａ）、多塩基酸（Ｂ）、不飽和一塩基酸（Ｃ）、及び多塩基酸無水物（Ｄ）を必須の反応原料とすることを特徴とする。
【００１１】
なお、本発明において、「（メタ）アクリレート」とは、アクリレート及び／またはメタクリレートを意味する。また、「（メタ）アクリロイル」とは、アクリロイル及び／またはメタクリロイルを意味する。さらに、「（メタ）アクリル」とは、アクリル及び／またはメタクリルを意味する。
【００１２】
前記酸基含有エポキシ（メタ）アクリレート樹脂が含有する酸基としては、例えば、カルボキシル基、スルホン酸基、燐酸基等が挙げられる。これらの中でも優れたアルカリ現像性を発現することから、カルボキシル基が好ましい。
【００１３】
前記エポキシ樹脂（Ａ）としては、フェノール性水酸基含有化合物（ａ１）と、アルキレンオキサイド（ａ２−１）またはアルキレンカーボネート（ａ２−２）と、エピハロヒドリン（ａ３）との反応物を用いる。
【００１４】
前記フェノール性水酸基含有化合物（ａ１）とは、分子内にフェノール性水酸基を少なくとも２つ有する化合物をいう。前記分子内にフェノール性水酸基を少なくとも２つ有する化合物としては、例えば、下記構造式（１−１）〜（１−４）で表される化合物が挙げられる。
【００１５】
【化１】
2020063346.tif 000002
【００１６】
上記構造式（１−１）〜（１−４）において、Ｒ１は、炭素原子数１〜２０のアルキル基、炭素原子数１〜２０のアルコキシ基、アリール基、ハロゲン原子の何れかであり、Ｒ２は、それぞれ独立して、水素原子またはメチル基である。また、ｐは、０または１以上の整数であり、好ましくは０または１〜３の整数であり、より好ましくは０または１であり、さらに好ましくは０である。ｑは、２以上の整数であり、好ましくは、２または３である。なお、上記構造式における芳香環上の置換基の位置については、任意であり、例えば、構造式（１−２）のナフタレン環においてはいずれの環上に置換していてもよく、構造式（１−３）では、１分子中に存在するベンゼン環のいずれの環上に置換していてもよく、構造式（１−４）では、１分子中に存在するベンゼン環のいずれかの環状に置換していてもよいことを示し、１分子中における置換基の個数がｐ及びｑであることを示している。
【００１７】
上記構造式（１−１）〜（１−４）で表される化合物の中でも、優れたアルカリ現像性を有し、優れた伸度を有する硬化物を形成可能な酸基含有エポキシ（メタ）アクリレート樹脂が得られることから、構造式（１−４）で表されるビスフェノール化合物が好ましく、特に構造式（１−４）において、ｐが０であり、ｑが２であり、Ｒ２が、メチル基であるビスフェノールＡがより好ましい。
【００１８】
また、前記フェノール性水酸基含有化合物（ａ１）としては、例えば、分子内にフェノール性水酸基を１つ有する化合物と下記構造式（ｘ−１）〜（ｘ−５）の何れかで表される化合物とを必須の反応原料とする反応生成物や、分子内にフェノール性水酸基を少なくとも２つ有する化合物と下記構造式（ｘ−１）〜（ｘ−５）の何れかで表される化合物とを必須の反応原料とする反応生成物なども用いることができる。また、分子内にフェノール性水酸基を１つ有する化合物の１種または２種以上を反応原料とするノボラック型フェノール樹脂、分子内にフェノール性水酸基を少なくとも２つ有する化合物の１種または２種以上を反応原料とするノボラック型フェノール樹脂なども用いることができる。
【００１９】
【化２】
2020063346.tif 000003
［式（ｘ−１）中、ｈは０または１である。式（ｘ−２）〜（ｘ−５）中、Ｒ３は、炭素原子数１〜２０のアルキル基、炭素原子数１〜２０のアルコキシ基、アリール基、ハロゲン原子の何れかであり、ｉは、０または１〜４の整数である。式（ｘ−２）、（ｘ−３）及び（ｘ−５）中、Ｚは、ビニル基、ハロメチル基、ヒドロキシメチル基、アルキルオキシメチル基の何れかである。式（ｘ−５）中、Ｙは、炭素原子数１〜４のアルキレン基、酸素原子、硫黄原子、カルボニル基の何れかであり、ｊは１〜４の整数である。］
【００２０】
前記分子内にフェノール性水酸基を１つ有する化合物としては、例えば、下記構造式（２−１）〜（２−４）で表される化合物等が挙げられる。
【００２１】
【化３】
2020063346.tif 000004
【００２２】
上記構造式（２−１）〜（２−４）において、Ｒ４は、炭素原子数１〜２０のアルキル基、炭素原子数１〜２０のアルコキシ基、アリール基、ハロゲン原子の何れかであり、Ｒ５は、それぞれ独立して、水素原子またはメチル基である。また、ｐは、０または１以上の整数であり、好ましくは０または１〜３の整数であり、より好ましくは０または１であり、さらに好ましくは０である。なお、上記構造式における芳香環上の置換基の位置については、任意であり、例えば、構造式（２−２）のナフタレン環においてはいずれの環上に置換していてもよく、構造式（２−３）では、１分子中に存在するベンゼン環のいずれの環上に置換していてもよく、構造式（２−４）では、１分子中に存在するベンゼン環のいずれかの環状に置換していてもよいことを示している。
【００２３】
前記分子内にフェノール性水酸基を少なくとも２つ有する化合物としては、上述の構造式（１−１）〜（１−４）で表される化合物を用いることができる。
【００２４】
これらのフェノール性水酸基含有化合物（ａ１）は、単独で用いることも２種以上を併用することもできる。
【００２５】
前記アルキレンオキサイド（ａ２−１）としては、例えば、エチレンオキサイド、プロピレンオキサイド、ブチレンオキサイド、ペンチレンオキサイド等が挙げられる。これらの中でも、優れたアルカリ現像性を有し、優れた伸度を有する硬化物を形成可能な酸基含有エポキシ（メタ）アクリレート樹脂が得られることから、エチレンオキサイドまたはプロピレンオキサイドが好ましい。
【００２６】
前記アルキレンオキサイド（ａ２−１）の平均付加モル数は、優れたアルカリ現像性を有し、優れた伸度を有する硬化物を形成可能な酸基含有エポキシ（メタ）アクリレート樹脂が得られることから、前記フェノール性水酸基含有化合物（ａ１）が有する水酸基１モルに対して、１〜２０モルの範囲が好ましく、１〜１０モルの範囲がより好ましい。なお、「アルキレンオキサイド（ａ２−１）の平均付加モル数」とは、フェノール性水酸基含有化合物（ａ１）が有する水酸基１モルに対して付加するアルキレンオキサイド（ａ２−１）のモル数の平均値をいう。
【００２７】
前記アルキレンカーボネート（ａ２−２）としては、例えば、エチレンカーボネート、プロピレンカーボネート、ブチレンカーボネート、ペンチレンカーボネート等が挙げられる。これらの中でも、優れたアルカリ現像性を有し、優れた伸度を有する硬化物を形成可能な酸基含有エポキシ（メタ）アクリレート樹脂が得られることから、エチレンカーボネートまたはプロピレンカーボネートが好ましい。
【００２８】
前記アルキレンカーボネート（ａ２−２）の平均付加モル数は、優れたアルカリ現像性を有し、優れた伸度を有する硬化物を形成可能な酸基含有エポキシ（メタ）アクリレート樹脂が得られることから、前記フェノール性水酸基含有化合物（ａ１）が有する水酸基１モルに対して、１〜２０モルの範囲が好ましく、１〜１０モルの範囲がより好ましい。なお、「アルキレンカーボネート（ａ２−２）の平均付加モル数」とは、フェノール性水酸基含有化合物（ａ１）が有する水酸基１モルに対して付加するアルキレンカーボネート（ａ２−２）のモル数の平均値をいう。
【００２９】
前記エピハロヒドリン（ａ３）としては、例えば、エピクロルヒドリン、エピブロモヒドリン等が挙げられる。これらの中でも、反応を制御しやすい観点から、エピクロルヒドリンが好ましい。
【００３０】
前記エピハロヒドリン（ａ３）の使用量は、前記フェノール性水酸基含有化合物（ａ１）と、前記アルキレンオキサイド（ａ２−１）または前記アルキレンカーボネート（ａ２−２）との反応において生成した水酸基１モルに対して、１〜１５モルの範囲で用いることが好ましく、５〜１２モルの範囲で用いることがより好ましい。
【００３１】
前記エポキシ樹脂のエポキシ当量は、優れたアルカリ現像性を有し、優れた伸度を有する硬化物を形成可能な酸基含有エポキシ（メタ）アクリレート樹脂が得られることから、２００〜１０００ｇ／当量の範囲が好ましく、２５０〜９００ｇ／当量の範囲がより好ましい。
【００３２】
前記エポキシ樹脂（Ａ）の製造方法は、特に制限されず、どのような方法にて製造してもよい。例えば、反応原料の全てを一括で反応させる方法で製造してもよいし、反応原料を順次反応させる方法で製造してもよい。なかでも、反応の制御が容易であることから、先にフェノール性水酸基含有化合物（ａ１）と、アルキレンオキサイド（ａ２−１）またはアルキレンカーボネート（ａ２−２）とを、塩基性触媒の存在下、８０〜２００℃の温度範囲で、２〜１０時間、常圧から１０ｋｇ／ｃｍ２の範囲で反応させた後、エピハロヒドリン（ａ３）を４０〜１００℃の温度範囲、酸性触媒下で１〜１０時間反応させる方法が好ましい。
【００３３】
前記多塩基酸（Ｂ）としては、一分子中にカルボキシル基を２つ以上有する化合物であれば何れのものも用いることができる。例えば、シュウ酸、マロン酸、コハク酸、グルタル酸、アジピン酸、ピメリン酸、スベリン酸、アゼライン酸、セバシン酸、マレイン酸、フマル酸、フタル酸、イソフタル酸、テレフタル酸、テトラヒドロフタル酸、ヘキサヒドロフタル酸、メチルヘキサヒドロフタル酸、シトラコン酸、イタコン酸、グルタコン酸、１，２，３，４−ブタンテトラカルボン酸、シクロヘキサントリカルボン酸、シクロヘキサンテトラカルボン酸、ビシクロ［２．２．１］ヘプタン−２，３−ジカルボン酸、メチルビシクロ［２．２．１］ヘプタン−２，３−ジカルボン酸、４−（２，５−ジオキソテトラヒドロフラン−３−イル）−１，２，３，４−テトラヒドロナフタレン−１，２−ジカルボン酸、トリメリット酸、ピロメリット酸、ナフタレンジカルボン酸、ナフタレントリカルボン酸、ナフタレンテトラカルボン酸、ビフェニルジカルボン酸、ビフェニルトリカルボン酸、ビフェニルテトラカルボン酸、ベンゾフェノンテトラカルボン酸等が挙げられる。また、前記多塩基酸（Ｂ）としては、例えば、共役ジエン系ビニルモノマーとアクリロニトリルとの共重合体であって、その分子中にカルボキシル基を有する重合体も用いることができる。これらの多塩基酸（Ｂ）は、単独で用いることも２種以上を併用することもできる。また、これらの中でも、優れたアルカリ現像性を有し、優れた伸度を有する硬化物を形成可能な酸基含有エポキシ（メタ）アクリレート樹脂が得られることから、共役ジエン系ビニルモノマーとアクリロニトリルとの共重合体であって、その分子中にカルボキシル基を有する重合体が好ましい。
【００３４】
前記共役ジエン系ビニルモノマーとアクリロニトリルとの共重合体であって、その分子中にカルボキシル基を有する重合体としては、例えば、下記構造式（３−１）で表されるブタジエン−アクリロニトリル共重合体にカルボキシル基を有する重合体や、下記構造式（３−２）で表されるブタジエン−アクリロニトリル共重合体の分子中に水酸基を有する重合体と無水マレイン酸等の多塩基酸無水物とのハーフエステルなどが挙げられる。なお、カルボキシル基の位置は、分子の側鎖または末端の何れに位置していてもよいが、末端が好ましい。
【００３５】
【化４】
2020063346.tif 000005
［構造式（３−１）中、Ｘは１〜５０の整数であり、Ｙは１〜５０の整数であり、Ｚは１〜２０の整数である。］
【００３６】
【化５】
2020063346.tif 000006
［構造式（３−２）中、Ｘは１〜５０の整数であり、Ｙは１〜５０の整数であり、Ｚは１〜２０の整数である。］
【００３７】
前記多塩基酸（Ｂ）の使用量は、優れたアルカリ現像性を有し、優れた伸度を有する硬化物を形成可能な酸基含有エポキシ（メタ）アクリレート樹脂が得られることから、前記エポキシ樹脂（Ａ）１００質量部に対して、２０〜１００質量部の範囲が好ましい。
【００３８】
前記不飽和一塩基酸（Ｃ）とは、一分子中に（メタ）アクリロイル基とカルボキシル基とを有する化合物をいい、例えば、アクリル酸、メタクリル酸、クロトン酸、桂皮酸、α−シアノ桂皮酸、β−スチリルアクリル酸、β−フルフリルアクリル酸等が挙げられる。また、前記不飽和一塩基酸（Ｃ）のエステル化物、酸ハロゲン化物、酸無水物等も用いることができる。これらの不飽和一塩基酸は、単独で用いることも２種以上を併用することもできる。
【００３９】
前記多塩基酸無水物（Ｄ）としては、例えば、無水フタル酸、無水コハク酸、無水トリメリット酸、無水ピロメリット酸、無水マレイン酸、テトラヒドロ無水フタル酸、メチルテトラヒドロ無水フタル酸、無水メチルナジック酸、ヘキサヒドロ無水フタル酸、メチルヘキサヒドロ無水フタル酸、オクテニル無水コハク酸、テトラプロぺニル無水コハク酸等が挙げられる。これらの多塩基酸無水物は、単独で用いることも２種以上を併用することもできる。また、これらの中でも、優れたアルカリ現像性を有し、優れた伸度を有する硬化物を形成可能な酸基含有エポキシ（メタ）アクリレート樹脂が得られることから、テトラヒドロ無水フタル酸、無水コハク酸が好ましい。
【００４０】
本発明の酸基含有エポキシ（メタ）アクリレート樹脂は、前記エポキシ樹脂（Ａ）、前記多塩基酸（Ｂ）、前記不飽和一塩基酸（Ｃ）及び前記多塩基酸無水物（Ｄ）を必須の反応原料とするものであればその製造方法は特に限定されず、例えば、反応原料の全てを一括で反応させる方法でも、順次反応させる方法でも、どちらでも良い。中でも、反応の制御が容易であることから、先にエポキシ樹脂（Ａ）と多塩基酸（Ｂ）とを反応させ、次いで、不飽和一塩基酸（Ｃ）を反応させる方法が好ましい。該反応は、例えば、前記エポキシ樹脂（Ａ）、前記多塩基酸（Ｂ）と不飽和一塩基酸（Ｃ）とをエステル化反応触媒の存在下、９０〜１５０℃の温度範囲で反応させた後、反応系中に多塩基酸無水物（Ｄ）を加え、９０〜１２０℃の温度範囲で反応させる方法等により行うことができる。また、前記エポキシ樹脂（Ａ）の製造と酸基含有エポキシ（メタ）アクリレート樹脂の製造とを連続して行ってもよい。
【００４１】
前記塩基性触媒としては、例えば、水酸化カルシウム、水酸化バリウム等のアルカリ土類金属水酸化物；炭酸ナトリウム、炭酸カリウム等のアルカリ金属炭酸塩；水酸化ナトリウム、水酸化カリウム等のアルカリ金属水酸化物；、トリメチルホスフィン、トリブチルホスフィン、トリフェニルホスフィン等のリン化合物；トリエチルアミン、トリブチルアミン、ジメチルベンジルアミン等のアミン化合物；、２−メチルイミダゾール、２−エチル−４−メチルイミダゾール等のイミダゾール化合物などが挙げられる。これらの塩基性触媒は、単独で用いることも２種以上を併用することもできる。また、これらの中でも、トリフェニルホスフィンが好ましい。
【００４２】
また、該反応は、必要に応じて有機溶剤中で行ってもよい。前記有機溶剤としては例えば、メチルエチルケトン、アセトン、イソブチルケトン等のケトン溶剤；テトラヒドロフラン、ジオキソラン等の環状エーテル溶剤；酢酸メチル、酢酸エチル、酢酸ブチル等のエステル溶剤；トルエン、キシレン、ソルベントナフサ等の芳香族溶剤；シクロヘキサン、メチルシクロヘキサン等の脂環族溶剤；カルビトール、セロソルブ、メタノール、イソプロパノール、ブタノール、プロピレングリコールモノメチルエーテル等のアルコール溶剤；アルキレングリコールモノアルキルエーテル、ジアルキレングリコールモノアルキルエーテル、ジアルキレングリコールモノアルキルエーテルアセテート等のグリコールエーテル溶剤などが挙げられる。これらの有機溶剤は、単独で用いることも２種以上を併用することもできる。また、前記有機溶剤の使用量は、反応効率が良好となることから、反応原料の合計質量に対して、０．１〜５倍量程度の範囲で用いることが好ましい。
【００４３】
本発明の酸基含有エポキシ（メタ）アクリレート樹脂の酸価は、優れたアルカリ現像性を有し、優れた伸度を有する硬化物を形成可能なことから、３０〜１２０ｍｇＫＯＨ/ｇが好ましく、４０〜１００ｍｇＫＯＨ/ｇがより好ましい。
【００４４】
また、本発明の酸基含有エポキシ（メタ）アクリレート樹脂の（メタ）アクリロイル基当量は、優れたアルカリ現像性を有し、優れた伸度を有する硬化物を形成可能なことから、２００〜９００ｇ／当量の範囲が好ましく、３００〜８００ｇ／当量の範囲がより好ましい。なお、本発明におけるエポキシ（メタ）アクリレート樹脂の（メタ）アクリロイル基当量は、反応原料から理論値として算出される値である。
【００４５】
本発明の酸基含有エポキシ（メタ）アクリレート樹脂は、分子構造中に重合性の（メタ）アクリロイル基を有することから、例えば、光重合開始剤を添加することにより硬化性樹脂組成物として用いることができる。
【００４６】
前記光重合開始剤は、例えば、１−ヒドロキシシクロヘキシルフェニルケトン、２−ヒドロキシ−２−メチル−１−フェニルプロパン−１−オン、１−〔４−（２−ヒドロキシエトキシ）フェニル〕−２−ヒドロキシ−２−メチル−１−プロパン−１−オン、チオキサントン及びチオキサントン誘導体、２，２′−ジメトキシ−１，２−ジフェニルエタン−１−オン、ジフェニル（２，４，６−トリメトキシベンゾイル）ホスフィンオキシド、２，４，６−トリメチルベンゾイルジフェニルホスフィンオキシド、ビス（２，４，６−トリメチルベンゾイル）フェニルホスフィンオキシド、２−メチル−１−（４−メチルチオフェニル）−２−モルフォリノプロパン−１−オン、２−ベンジル−２−ジメチルアミノ−１−（４−モルホリノフェニル）−１−ブタノン等が挙げられる。
【００４７】
前記その他の光重合開始剤の市販品としては、例えば、「Ｏｍｎｉｒａｄ−１１７３」、「Ｏｍｎｉｒａｄ−１８４」、「Ｏｍｎｉｒａｄ−１２７」、「Ｏｍｎｉｒａｄ−２９５９」、「Ｏｍｎｉｒａｄ−３６９」、「Ｏｍｎｉｒａｄ−３７９」、「Ｏｍｎｉｒａｄ−９０７」、「Ｏｍｎｉｒａｄ−４２６５」、「Ｏｍｎｉｒａｄ−１０００」、「Ｏｍｎｉｒａｄ−６５１」、「Ｏｍｎｉｒａｄ−ＴＰＯ」、「Ｏｍｎｉｒａｄ−８１９」、「Ｏｍｎｉｒａｄ−２０２２」、「Ｏｍｎｉｒａｄ−２１００」、「Ｏｍｎｉｒａｄ−７５４」、「Ｏｍｎｉｒａｄ−７８４」、「Ｏｍｎｉｒａｄ−５００」、「Ｏｍｎｉｒａｄ−８１」（ＩＧＭ社製）、「カヤキュア−ＤＥＴＸ」、「カヤキュア−ＭＢＰ」、「カヤキュア−ＤＭＢＩ」、「カヤキュア−ＥＰＡ」、「カヤキュア−ＯＡ」（日本化薬株式会社製）、「バイキュア−１０」、「バイキュア−５５」（ストウファ・ケミカル社製）、「トリゴナルＰ１」（アクゾ社製）、「サンドレイ１０００」（サンドズ社製）、「ディープ」（アプジョン社製）、「クオンタキュア−ＰＤＯ」、「クオンタキュア−ＩＴＸ」、「クオンタキュア−ＥＰＤ」（ワードブレンキンソップ社製）、「Ｒｕｎｔｅｃｕｒｅ−１１０４」（Ｒｕｎｔｅｃ社製）等が挙げられる。
【００４８】
前記光重合開始剤の添加量は、例えば、前記硬化性樹脂組成物中に、１〜２０質量％の範囲で用いることが好ましい。
【００４９】
本発明の硬化性樹脂組成物は、前記酸基含有エポキシ（メタ）アクリレート樹脂以外のその他の樹脂成分を含有しても良い。前記その他の樹脂成分としては、酸基含有（メタ）アクリレート樹脂（Ｅ）、各種の（メタ）アクリレートモノマー等が挙げられる。
【００５０】
前記酸基含有（メタ）アクリレート樹脂（Ｅ）としては、樹脂中に酸基と（メタ）アクリロイル基を有するものであれば何れでもよく、例えば、本発明の酸基含有エポキシ（メタ）アクリレート樹脂以外の酸基含有エポキシ（メタ）アクリレート樹脂、酸基含有ウレタン（メタ）アクリレート樹脂、酸基含有アクリル（メタ）アクリレート樹脂、酸基含有アミドイミド（メタ）アクリレート樹脂、酸基含有アクリルアミド樹脂等が挙げられる。
【００５１】
前記酸基としては、例えば、カルボキシル基、スルホン酸基、燐酸基等が挙げられる。  
【００５２】
前記本発明の酸基含有エポキシ（メタ）アクリレート樹脂以外の酸基含有エポキシ（メタ）アクリレート樹脂としては、例えば、エポキシ樹脂、不飽和一塩基酸、及び多塩基酸無水物を必須の反応原料とする酸基含有エポキシ（メタ）アクリレート樹脂や、エポキシ樹脂、不飽和一塩基酸、多塩基酸無水物、ポリイソシアネート化合物、及び水酸基含有（メタ）アクリレート化合物を反応原料とする酸基及びウレタン基含有エポキシ（メタ）アクリレート樹脂などが挙げられる。
【００５３】
前記エポキシ樹脂としては、例えば、ビスフェノール型エポキシ樹脂、フェニレンエーテル型エポキシ樹脂、ナフチレンエーテル型エポキシ樹脂、ビフェニル型エポキシ樹脂、トリフェニルメタン型エポキシ樹脂、フェノールノボラック型エポキシ樹脂、クレゾールノボラック型エポキシ樹脂、ビスフェノールノボラック型エポキシ樹脂、ナフトールノボラック型エポキシ樹脂、ナフトール−フェノール共縮ノボラック型エポキシ樹脂、ナフトール−クレゾール共縮ノボラック型エポキシ樹脂、フェノールアラルキル型エポキシ樹脂、ナフトールアラルキル型エポキシ樹脂、ジシクロペンタジエン−フェノール付加反応型エポキシ樹脂等が挙げられる。これらのエポキシ樹脂は、単独で用いることも２種以上を併用することもできる。
【００５４】
前記不飽和一塩基酸としては、上述の不飽和一塩基酸（Ｃ）と同様のものを用いることができる。
【００５５】
前記多塩基酸無水物としては、上述の多塩基酸無水物（Ｄ）と同様のものを用いることができる。
【００５６】
前記ポリイソシアネート化合物としては、例えば、ヘキサメチレンジイソシアネート、リジンジイソシアネート、トリメチルヘキサメチレンジイソシアネート等の脂肪族ポリイソシアネート；シクロヘキサンジイソシアネート、ジシクロヘキシルメタンジイソシアネート、イソホロンジイソシアネート等の脂環式構造を有するポリイソシアネート；２，４−トリレンジイソシアネート、２，６−トリレンジイソシアネート、１，３−キシリレンジイソシアネート、ジフェニルメタン−４，４−ジイソシアネート、１，５−ナフタレンジイソシアネート、ポリメチレンポリフェニルポリイソシアネート等の芳香族ポリイソシアネートなどが挙げられる。また、これらのポリイソシアネート化合物のヌレート変性体や、アダクト変性体、ビウレット変性体、アロファネート変性体等を用いることもできる。これらのポリイソシアネート化合物は、単独で用いることも２種以上を併用することもできる。
【００５７】
前記水酸基含有（メタ）アクリレート化合物は、例えば、ヒドロキシエチル（メタ）アクリレート、ヒドロキシプロピル（メタ）アクリレート、トリメチロールプロパンジ（メタ）アクリレート、ペンタエリスリトールトリ（メタ）アクリレート、ジトリメチロールプロパントリ（メタ）アクリレート、ジペンタエリスリトールペンタ（メタ）アクリレート等の水酸基含有（メタ）アクリレート化合物；前記各種の水酸基含有（メタ）アクリレート化合物の分子構造中に（ポリ）オキシエチレン鎖、（ポリ）オキシプロピレン鎖、（ポリ）オキシテトラメチレン鎖等の（ポリ）オキシアルキレン鎖を導入した（ポリ）オキシアルキレン変性体；前記各種の水酸基含有（メタ）アクリレート化合物の分子構造中に（ポリ）ラクトン構造を導入したラクトン変性体等が挙げられる。
【００５８】
前記酸基含有ウレタン（メタ）アクリレート樹脂としては、例えば、ポリイソシアネート化合物、水酸基含有（メタ）アクリレート化合物、カルボキシル基含有ポリオール化合物、及び必要に応じて多塩基酸無水物、前記カルボキシル基含有ポリオール化合物以外のポリオール化合物とを反応させて得られたものや、ポリイソシアネート化合物、水酸基含有（メタ）アクリレート化合物、多塩基酸無水物、及びカルボキシル基含有ポリオール化合物以外のポリオール化合物とを反応させて得られたもの等が挙げられる。
【００５９】
前記ポリイソシアネート化合物としては、上述のポリイソシアネート化合物と同様のものを用いることができる。
【００６０】
前記水酸基含有（メタ）アクリレート化合物としては、上述の水酸基含有（メタ）アクリレート化合物と同様のものを用いることができる。
【００６１】
前記カルボキシル基含有ポリオール化合物としては、例えば、２，２−ジメチロールプロピオン酸、２，２−ジメチロールブタン酸、２，２−ジメチロール吉草酸等が挙げられる。
【００６２】
前記多塩基酸無水物としては、上述の多塩基酸無水物（Ｄ）と同様のものを用いることができる。
【００６３】
前記カルボキシル基含有ポリオール化合物以外のポリオール化合物としては、例えば、エチレングリコール、プロピレングリコール、ブタンジオール、ヘキサンジオール、グリセリン、トリメチロールプロパン、ジトリメチロールプロパン、ペンタエリスリトール、ジペンタエリスリトール等の脂肪族ポリオール化合物；ビフェノール、ビスフェノール等の芳香族ポリオール化合物；前記各種のポリオール化合物の分子構造中に（ポリ）オキシエチレン鎖、（ポリ）オキシプロピレン鎖、（ポリ）オキシテトラメチレン鎖等の（ポリ）オキシアルキレン鎖を導入した（ポリ）オキシアルキレン変性体；前記各種のポリオール化合物の分子構造中に（ポリ）ラクトン構造を導入したラクトン変性体等が挙げられる。
【００６４】
前記酸基含有アクリル（メタ）アクリレート樹脂としては、例えば、水酸基やカルボキシル基、イソシアネート基、グリシジル基等の反応性官能基を有する（メタ）アクリレート化合物（α）を必須の成分として重合させて得られるアクリル樹脂中間体に、これらの官能基と反応し得る反応性官能基を有する（メタ）アクリレート化合物（β）を更に反応させることにより（メタ）アクリロイル基を導入して得られる反応生成物や、前記反応生成物中の水酸基に多塩基酸無水物を反応させて得られるもの等が挙げられる。
【００６５】
前記アクリル樹脂中間体は、前記（メタ）アクリレート化合物（α）の他、必要に応じてその他の重合性不飽和基含有化合物を共重合させたものであってもよい。前記その他の重合性不飽和基含有化合物は、例えば、メチル（メタ）アクリレート、エチル（メタ）アクリレート、プロピル（メタ）アクリレート、ブチル（メタ）アクリレート、２−エチルヘキシル（メタ）アクリレート等の（メタ）アクリル酸アルキルエステル；シクロヘキシル（メタ）アクリレート、イソボロニル（メタ）アクリレート、ジシクロペンタニル（メタ）アクリレート等のシクロ環含有（メタ）アクリレート；フェニル（メタ）アクリレート、ベンジル（メタ）アクリレート、フェノキシエチルアクリレート等の芳香環含有（メタ）アクリレート；３−メタクリロキシプロピルトリメトキシシラン等のシリル基含有（メタ）アクリレート；スチレン、α−メチルスチレン、クロロスチレン等のスチレン誘導体等が挙げられる。これらは単独で用いることも２種以上を併用することもできる。
【００６６】
前記（メタ）アクリレート化合物（β）は、前記（メタ）アクリレート化合物（α）が有する反応性官能基と反応し得るものであれば特に限定されないが、反応性の観点から以下の組み合わせであることが好ましい。即ち、前記（メタ）アクリレート化合物（α）として水酸基含有（メタ）アクリレートを用いた場合には、（メタ）アクリレート化合物（β）としてイソシアネート基含有（メタ）アクリレートを用いることが好ましい。前記（メタ）アクリレート化合物（α）としてカルボキシ基含有（メタ）アクリレートを用いた場合には、（メタ）アクリレート化合物（β）としてグリシジル基含有（メタ）アクリレートを用いることが好ましい。前記（メタ）アクリレート化合物（α）としてイソシアネート基含有（メタ）アクリレートを用いた場合には、（メタ）アクリレート化合物（β）として水酸基含有（メタ）アクリレートを用いることが好ましい。前記（メタ）アクリレート化合物（α）としてグリシジル基含有（メタ）アクリレートを用いた場合には、（メタ）アクリレート化合物（β）としてカルボキシ基含有（メタ）アクリレートを用いることが好ましい。
【００６７】
前記多塩基酸無水物は、上述の多塩基酸無水物（Ｄ）と同様のものを用いることができる。
【００６８】
酸基含有アミドイミド（メタ）アクリレート樹脂としては、例えば、酸基または酸無水物基を有するアミドイミド樹脂と、水酸基含有（メタ）アクリレート化合物と、（メタ）アクリロイル基含有エポキシ化合物と、多塩基酸無水物とを必須の反応原料とするものが挙げられる。
【００６９】
前記アミドイミド樹脂としては、酸基または酸無水物基のどちらか一方のみを有するものであってもよいし、両方を有するものであってもよい。水酸基含有（メタ）アクリレート化合物や（メタ）アクリロイル基含有エポキシ化合物との反応性や反応制御の観点から、酸無水物基を有するものであることが好ましく、酸基と酸無水物基との両方を有するものであることがより好ましい。前記アミドイミド樹脂の酸価は、中性条件下、即ち、酸無水物基を開環させない条件での測定値が６０〜３５０ｍｇＫＯＨ／ｇの範囲であることが好ましい。他方、水の存在下等、酸無水物基を開環させた条件での測定値が６１〜３６０ｍｇＫＯＨ／ｇの範囲であることが好ましい。
【００７０】
前記アミドイミド樹脂の具体構造や製造方法は特に限定されず、一般的なアミドイミド樹脂等を広く用いることができる。例えば、ポリイソシアネート化合物と、多塩基酸またはその酸無水物とを反応原料として得られるものが挙げられる。
【００７１】
前記ポリイソシアネート化合物としては、上述のポリイソシアネート化合物と同様のものを用いることができる。
【００７２】
前記多塩基酸またはその酸無水物としては、上述の多塩基酸（Ｂ）及び多塩基酸無水物（Ｄ）と同様のものを用いることができる。
【００７３】
前記水酸基含有（メタ）アクリレート化合物としては、上述の水酸基含有（メタ）アクリレート化合物と同様のものを用いることができる。
【００７４】
前記（メタ）アクリロイル基含有エポキシ化合物としては、例えば、分子構造中に（メタ）アクリロイル基とエポキシ基とを有するものであれば他の具体構造は特に限定されず、多種多様な化合物を用いることができる。例えば、グリシジル（メタ）アクリレート、４−ヒドロキシブチル（メタ）アクリレートグリシジルエーテル、エポキシシクロへキシルメチル（メタ）アクリレート等のグリシジル基含有（メタ）アクリレートモノマー；ジヒドロキシベンゼンジグリシジルエーテル、ジヒドロキシナフタレンジグリシジルエーテル、ビフェノールジグリシジルエーテル、ビスフェノールジグリシジルエーテル等のジグリシジルエーテル化合物のモノ（メタ）アクリレート化物などが挙げられる。
【００７５】
前記多塩基酸無水物としては、上述の多塩基酸無水物（Ｄ）と同様のものを用いることができる。
【００７６】
酸基含有アクリルアミド樹脂としては、例えば、フェノール性水酸基含有化合物と、アルキレンオキサイドまたはアルキレンカーボネートと、Ｎ−アルコキシアルキル（メタ）アクリルアミド化合物と、多塩基酸無水物と、必要に応じて不飽和一塩基酸とを反応させて得られたものが挙げられる。
【００７７】
前記フェノール性水酸基含有化合物としては、上述のフェノール性水酸基含有化合物（ａ１）と同様のものを用いることができる。
【００７８】
前記アルキレンオキサイドとしては、上述のアルキレンオキサイド（ａ２−１）と同様のものを用いることができる。
【００７９】
前記アルキレンカーボネートとしては、上述のアルキレンカーボネート（ａ２−２）と同様のものを用いることができる。
【００８０】
前記不飽和一塩基酸としては、上述の不飽和一塩基酸（Ｃ）と同様のものを用いることができる。
【００８１】
前記Ｎ−アルコキシアルキル（メタ）アクリルアミド化合物としては、例えば、Ｎ−メトキシメチル（メタ）アクリルアミド、Ｎ−エトキシメチル（メタ）アクリルアミド、Ｎ−ブトキシメチル（メタ）アクリルアミド、Ｎ−メトキシエチル（メタ）アクリルアミド、Ｎ−エトキシエチル（メタ）アクリルアミド、Ｎ−ブトキシエチル（メタ）アクリルアミド等が挙げられる。
【００８２】
前記多塩基酸無水物としては、上述の多塩基酸無水物（Ｄ）と同様のものを用いることができる。
【００８３】
前記酸基含有（メタ）アクリレート樹脂（Ｅ）の使用量は、本発明の酸基含有エポキシ（メタ）アクリレート樹脂１００質量部に対して、１０〜９００質量部の範囲が好ましい。
【００８４】
前記各種の（メタ）アクリレートモノマーとしては、例えば、メチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、２−エチルヘキシル（メタ）アクリレート、オクチル（メタ）アクリレート等の脂肪族モノ（メタ）アクリレート化合物；シクロヘキシル（メタ）アクリレート、イソボルニル（メタ）アクリレート、アダマンチルモノ（メタ）アクリレート等の脂環型モノ（メタ）アクリレート化合物；グリシジル（メタ）アクリレート、テトラヒドロフルフリルアクリレート等の複素環型モノ（メタ）アクリレート化合物；ベンジル（メタ）アクリレート、フェニル（メタ）アクリレート、フェニルベンジル（メタ）アクリレート、フェノキシ（メタ）アクリレート、フェノキシエチル（メタ）アクリレート、フェノキシエトキシエチル（メタ）アクリレート、２−ヒドロキシ−３−フェノキシプロピル（メタ）アクリレート、フェノキシベンジル（メタ）アクリレート、ベンジルベンジル（メタ）アクリレート、フェニルフェノキシエチル（メタ）アクリレート等の芳香族モノ（メタ）アクリレート化合物等のモノ（メタ）アクリレート化合物：前記各種のモノ（メタ）アクリレートモノマーの分子構造中に（ポリ）オキシエチレン鎖、（ポリ）オキシプロピレン鎖、（ポリ）オキシテトラメチレン鎖等のポリオキシアルキレン鎖を導入した（ポリ）オキシアルキレン変性モノ（メタ）アクリレート化合物；前記各種のモノ（メタ）アクリレート化合物の分子構造中に（ポリ）ラクトン構造を導入したラクトン変性モノ（メタ）アクリレート化合物；エチレングリコールジ（メタ）アクリレート、プロピレングリコールジ（メタ）アクリレート、ブタンジオールジ（メタ）アクリレート、ヘキサンジオールジ（メタ）アクリレート、ネオペンチルグリコールジ（メタ）アクリレート等の脂肪族ジ（メタ）アクリレート化合物；１，４−シクロヘキサンジメタノールジ（メタ）アクリレート、ノルボルナンジ（メタ）アクリレート、ノルボルナンジメタノールジ（メタ）アクリレート、ジシクロペンタニルジ（メタ）アクリレート、トリシクロデカンジメタノールジ（メタ）アクリレート等の脂環型ジ（メタ）アクリレート化合物；ビフェノールジ（メタ）アクリレート、ビスフェノールジ（メタ）アクリレート等の芳香族ジ（メタ）アクリレート化合物；前記各種のジ（メタ）アクリレート化合物の分子構造中に（ポリ）オキシエチレン鎖、（ポリ）オキシプロピレン鎖、（ポリ）オキシテトラメチレン鎖等の（ポリ）オキシアルキレン鎖を導入したポリオキシアルキレン変性ジ（メタ）アクリレート化合物；前記各種のジ（メタ）アクリレート化合物の分子構造中に（ポリ）ラクトン構造を導入したラクトン変性ジ（メタ）アクリレート化合物；トリメチロールプロパントリ（メタ）アクリレート、グリセリントリ（メタ）アクリレート等の脂肪族トリ（メタ）アクリレート化合物；前記脂肪族トリ（メタ）アクリレート化合物の分子構造中に（ポリ）オキシエチレン鎖、（ポリ）オキシプロピレン鎖、（ポリ）オキシテトラメチレン鎖等の（ポリ）オキシアルキレン鎖を導入した（ポリ）オキシアルキレン変性トリ（メタ）アクリレート化合物；前記脂肪族トリ（メタ）アクリレート化合物の分子構造中に（ポリ）ラクトン構造を導入したラクトン変性トリ（メタ）アクリレート化合物；ペンタエリスリトールテトラ（メタ）アクリレート、ジトリメチロールプロパンテトラ（メタ）アクリレート、ジペンタエリスリトールヘキサ（メタ）アクリレート等の４官能以上の脂肪族ポリ（メタ）アクリレート化合物；前記脂肪族ポリ（メタ）アクリレート化合物の分子構造中に（ポリ）オキシエチレン鎖、（ポリ）オキシプロピレン鎖、（ポリ）オキシテトラメチレン鎖等の（ポリ）オキシアルキレン鎖を導入した４官能以上の（ポリ）オキシアルキレン変性ポリ（メタ）アクリレート化合物；前記脂肪族ポリ（メタ）アクリレート化合物の分子構造中に（ポリ）ラクトン構造を導入した４官能以上のラクトン変性ポリ（メタ）アクリレート化合物などが挙げられる。
【００８５】
また、本発明の硬化性樹脂組成物には、必要に応じて、硬化剤、硬化促進剤、有機溶剤、無機微粒子やポリマー微粒子、顔料、消泡剤、粘度調整剤、レベリング剤、難燃剤、保存安定化剤等の各種添加剤を含有することもできる。
【００８６】
前記硬化剤としては、前記酸基含有エポキシ（メタ）アクリレート樹脂中のカルボキシル基と反応し得る官能基を有するものであれば特に制限されず、例えば、エポキシ樹脂が挙げられる。前記エポキシ樹脂としては、例えば、ビスフェノール型エポキシ樹脂、フェニレンエーテル型エポキシ樹脂、ナフチレンエーテル型エポキシ樹脂、ビフェニル型エポキシ樹脂、トリフェニルメタン型エポキシ樹脂、フェノールノボラック型エポキシ樹脂、クレゾールノボラック型エポキシ樹脂、ビスフェノールノボラック型エポキシ樹脂、ナフトールノボラック型エポキシ樹脂、ナフトール−フェノール共縮ノボラック型エポキシ樹脂、ナフトール−クレゾール共縮ノボラック型エポキシ樹脂、フェノールアラルキル型エポキシ樹脂、ナフトールアラルキル型エポキシ樹脂、ジシクロペンタジエン−フェノール付加反応型エポキシ樹脂、ビフェニルアラルキル型エポキシ樹脂、フルオレン型エポキシ樹脂、キサンテン型エポキシ樹脂等が挙げられる。これらのエポキシ樹脂は、単独で用いることも２種以上を併用することもできる。また、これらの中でも、硬化物における耐熱性に優れることから、フェノールノボラック型エポキシ樹脂、クレゾールノボラック型エポキシ樹脂、ビスフェノールノボラック型エポキシ樹脂、ナフトールノボラック型エポキシ樹脂、ナフトール−フェノール共縮ノボラック型エポキシ樹脂、ナフトール−クレゾール共縮ノボラック型エポキシ樹脂等のノボラック型エポキシ樹脂が好ましく、軟化点が５０〜１２０℃の範囲であるものが特に好ましい。
【００８７】
前記硬化促進剤とは、前記硬化剤の硬化反応を促進するものであり、前記硬化剤としてエポキシ樹脂を用いる場合には、例えば、リン系化合物、第３級アミン、イミダゾール、有機酸金属塩、ルイス酸、アミン錯塩等が挙げられる。これらの硬化促進剤は、単独で用いることも２種以上を併用することもできる。また、前記硬化促進剤の添加量は、例えば、前記硬化剤１００質量部に対して１〜１０質量部の範囲で用いることが好ましい。
【００８８】
前記有機溶剤としては、前記酸基含有エポキシ（メタ）アクリレート樹脂や硬化剤等の各種成分を溶解し得るものであれば特に限定されず、例えば、メチルエチルケトン、アセトン、イソブチルケトン等のケトン溶剤；テトラヒドロフラン、ジオキソラン等の環状エーテル溶剤；酢酸メチル、酢酸エチル、酢酸ブチル等のエステル溶剤；トルエン、キシレン、ソルベントナフサ等の芳香族溶剤；シクロヘキサン、メチルシクロヘキサン等の脂環族溶剤；カルビトール、セロソルブ、メタノール、イソプロパノール、ブタノール、プロピレングリコールモノメチルエーテルなどのアルコール溶剤；アルキレングリコールモノアルキルエーテル、ジアルキレングリコールモノアルキルエーテル、ジアルキレングリコールモノアルキルエーテルアセテート等のグリコールエーテル溶剤などが挙げられる。これらの有機溶剤は、単独で用いることも２種以上を併用することもできる。
【００８９】
本発明の硬化物は、前記硬化性樹脂組成物に、活性エネルギー線を照射することで得ることができる。前記活性エネルギー線としては、例えば、紫外線、電子線、α線、β線、γ線等の電離放射線が挙げられる。また、前記活性エネルギー線として、紫外線を用いる場合、紫外線による硬化反応を効率よく行う上で、窒素ガス等の不活性ガス雰囲気下で照射してもよく、空気雰囲気下で照射してもよい。
【００９０】
紫外線発生源としては、実用性、経済性の面から紫外線ランプが一般的に用いられている。具体的には、低圧水銀ランプ、高圧水銀ランプ、超高圧水銀ランプ、キセノンランプ、ガリウムランプ、メタルハライドランプ、太陽光、ＬＥＤ等が挙げられる。
【００９１】
前記活性エネルギー線の積算光量は、特に制限されないが、５０〜５，０００ｍＪ／ｃｍ２であることが好ましく、１００〜１，０００ｍＪ／ｃｍ２であることがより好ましい。積算光量が上記範囲であると、未硬化部分の発生の防止または抑制ができることから好ましい。
【００９２】
なお、前記活性エネルギー線の照射は、一段階で行ってもよいし、二段階以上に分けて行ってもよい。
【００９３】
また、本発明の硬化物は、優れた伸度を有することから、例えば、半導体デバイス用途における、ソルダーレジスト、層間絶縁材料、パッケージ材、アンダーフィル材、回路素子等のパッケージ接着層や、集積回路素子と回路基板の接着層として好適に用いることができる。また、ＬＣＤ、ＯＥＬＤに代表される薄型ディスプレイ用途における、薄膜トランジスタ保護膜、液晶カラーフィルタ保護膜、カラーフィルタ用顔料レジスト、ブラックマトリックス用レジスト、スペーサー等に好適に用いることができる。これらの中でも、特にソルダーレジスト用途に好適に用いることができる。
【００９４】
本発明のソルダーレジスト用樹脂材料は、前記硬化性樹脂組成物からなるものである。  
【００９５】
本発明のレジスト部材は、例えば、前記ソルダーレジスト用樹脂材料を基材上に塗布し、６０〜１００℃程度の温度範囲で有機溶媒を揮発乾燥させた後、所望のパターンが形成されたフォトマスクを通して活性エネルギー線にて露光させ、アルカリ水溶液にて未露光部を現像し、更に１４０〜１８０℃程度の温度範囲で加熱硬化させて得ることができる。
【００９６】
前記基材としては、例えば、銅箔、アルミニウム箔等の金属箔などが挙げられる。
【実施例】
【００９７】
以下、実施例と比較例とにより、本発明を具体的に説明する。
【００９８】
（合成例１：エポキシ樹脂（Ａ−１）の製造）
温度計、攪拌器、窒素導入装置及びアルキレンオキサイド導入装置を備えたオートクレーブに、ビスフェノールＡ２２８質量部、５０％水酸化カリウム水溶液２．９質量部を仕込み、撹拌しつつ、系内を窒素置換した。続いて加熱昇温し、１５０℃でプロピレンオキサイド３４９質量部を徐々に導入し、８時間反応させた。次いで、反応物を取り出し、３６％塩酸水溶液２．６質量部添加し、中和した。濾過後、減圧して、反応生成物５０３質量部を得た。この反応生成物の水酸基価は、２２４．４ｍｇＫＯＨ／ｇであった。また、ビスフェノールＡ１モルに対するプロピレンオキサイドの付加モル数は、約２．３であった。なお、本合成例において、水酸基価は、ＪＩＳ  Ｋ  ００７０（１９９２）の中和滴定法に準じて測定した実測値である。
【００９９】
次いで、温度計、攪拌器、及び還流冷却器を備えたフラスコに、先程得られた反応生成物１５０質量部とエピクロロヒドリン５５５質量部とジメチルスルホキシド４７０質量部を添加し、溶解させた後、７０℃に加熱し、フレーク状の水酸化ナトリウム９８．４質量部を２時間かけて添加した。７０℃で３時間反応させた後、繰り返し水洗し、反応液を中性にした。次いで、加熱減圧し、過剰のエピクロロヒドリンを留去し、メチルイソブチルケトン７５２質量部で溶解させた。７５℃で２０％水酸化ナトリウム水溶液１８質量部を添加し、１時間反応させた後、繰り返し水洗し、反応液を中性にした。メチルイソブチルケトンを加熱減圧で留去して、エポキシ樹脂（Ａ−１）を得た。このエポキシ樹脂（Ａ−１）のエポキシ当量は３１２ｇ／当量であった。
【０１００】
（合成例２：エポキシ樹脂（Ａ−２）の製造）
温度計、攪拌器、窒素導入装置及びアルキレンオキサイド導入装置を備えたオートクレーブに、ビスフェノールＡ２２８質量部、５０％水酸化カリウム水溶液３．２質量部を仕込み、撹拌しつつ、系内を窒素置換した。続いて加熱昇温し、１５０℃でプロピレンオキサイド４０７質量部を徐々に導入し、８時間反応させた。次いで、反応物を取り出し、３６％塩酸水溶液２．９質量部添加し、中和した。濾過後、減圧し、反応生成物５５２質量部を得た。この反応生成物の水酸基価は、１９６．２ｍｇＫＯＨ／ｇであった。また、ビスフェノールＡが有する水酸基１モルに対するプロピレンオキサイドの平均付加モル数は、約３．０であった。
【０１０１】
次いで、温度計、攪拌器、及び還流冷却器を備えたフラスコに、先程得られた反応生成物１４３質量部とエピクロロヒドリン４６３質量部とジメチルスルホキシド４０４質量部を添加し、溶解させた後、７０℃に加熱し、フレーク状の水酸化ナトリウム８２．０質量部を２時間かけて添加した。７０℃で３時間反応させた後、繰り返し水洗し、反応液を中性にした。次いで、加熱減圧し、過剰のエピクロロヒドリンを留去し、メチルイソブチルケトン６４６質量部で溶解させた。７５℃で２０％水酸化ナトリウム水溶液１５質量部を添加し、１時間反応させた後、繰り返し水洗し、反応液を中性にした。メチルイソブチルケトンを加熱減圧で留去して、エポキシ樹脂（Ａ−２）を得た。このエポキシ樹脂（Ａ−２）のエポキシ当量は３５０ｇ／当量であった。
【０１０２】
（合成例３：エポキシ樹脂（Ａ−３）の製造）
温度計、攪拌器、及び還流冷却器を備えたフラスコに、ビスフェノールＡ２２８質量部、プロピレンカーボネート６１２質量部、５０％水酸化カリウム水溶液４．２質量部を仕込み、撹拌しつつ、系内を窒素置換した。続いて加熱昇温し、１６０℃で８時間反応させた。次いで、反応物を取り出し、３６％塩酸水溶液３．８質量部添加し、中和した。濾過後、減圧し、反応生成物６４５質量部を得た。この反応生成物の水酸基価は、２３４．７ｍｇＫＯＨ／ｇであった。また、ビスフェノールＡが有する水酸基１モルに対するプロピレンカーボネートの平均付加モル数は、約２．２であった。
【０１０３】
次いで、度計、攪拌器、及び還流冷却器を備えたフラスコに、先程得られた反応生成物１１９．５質量部とエピクロロヒドリン４６３質量部とジメチルスルホキシド３８８質量部を添加し、溶解させた後、７０℃に加熱し、フレーク状の水酸化ナトリウム８２．０質量部を２時間かけて添加した。７０℃で３時間反応させた後、繰り返し水洗し、反応液を中性にした。次いで、加熱減圧し、過剰のエピクロロヒドリンを留去し、メチルイソブチルケトン６２１質量部で溶解させた。７５℃で２０％水酸化ナトリウム水溶液１５質量部を添加し、１時間反応させた後、繰り返し水洗し、反応液を中性にした。メチルイソブチルケトンを加熱減圧で留去して、エポキシ樹脂（Ａ−３）を得た。このエポキシ樹脂（Ａ−３）のエポキシ当量は３０５ｇ／当量であった。
【０１０４】
（合成例４：エポキシ樹脂（Ａ−４）の製造）
温度計、攪拌器、窒素導入装置及びアルキレンオキサイド導入装置を備えたオートクレーブに、ビスフェノールＦ２００質量部、５０％水酸化カリウム水溶液２．７質量部を仕込み、撹拌しつつ、系内を窒素置換した。続いて加熱昇温し、１５０℃でプロピレンオキサイド３４９質量部を徐々に導入し、８時間反応させた。次いで、反応物を取り出し、３６％塩酸水溶液２．５質量部添加し、中和した。濾過後、減圧し、反応生成物４９８質量部を得た。この反応生成物の水酸基価は、２２９．９ｍｇＫＯＨ／ｇであった。また、ビスフェノールＦが有する水酸基１モルに対するプロピレンオキサイドの平均付加モル数は、約２．５であった。
【０１０５】
次いで、温度計、攪拌器、及び還流冷却器を備えたフラスコに、先程得られた反応生成物１２２質量部とエピクロロヒドリン４６３質量部とジメチルスルホキシド３９０質量部を添加し、溶解させた後、７０℃に加熱し、フレーク状の水酸化ナトリウム８２．０質量部を２時間かけて添加した。７０℃で３時間反応させた後、繰り返し水洗し、反応液を中性にした。次いで、加熱減圧し、過剰のエピクロロヒドリンを留去し、メチルイソブチルケトン６２４質量部で溶解させた。７５℃で２０％水酸化ナトリウム水溶液１５質量部を添加し、１時間反応させた後、繰り返し水洗し、反応液を中性にした。メチルイソブチルケトンを加熱減圧で留去して、エポキシ樹脂（Ａ−４）を得た。このエポキシ樹脂（Ａ−４）のエポキシ当量は３１６ｇ／当量であった。
【０１０６】
（合成例５：エポキシ樹脂（Ａ−５）の製造）
温度計、攪拌器、窒素導入装置及びアルキレンオキサイド導入装置を備えたオートクレーブに、１，５−ジヒドロキシナフタレン１６０質量部、５０％水酸化カリウム水溶液２．５質量部を仕込み、撹拌しつつ、系内を窒素置換した。続いて加熱昇温し、１５０℃でプロピレンオキサイド３４９質量部を徐々に導入し、８時間反応させた。次いで、反応物を取り出し、３６％塩酸水溶液２．３質量部添加し、中和した。濾過後、減圧し、反応生成物４０４質量部を得た。この反応生成物の水酸基価は、２６２．１ｍｇＫＯＨ／ｇであった。また、１，５−ジヒドロキシナフタレンが有する水酸基１モルに対するプロピレンオキサイドの平均付加モル数は、約２．３であった。
【０１０７】
次いで、温度計、攪拌器、及び還流冷却器を備えたフラスコに、先程得られた反応生成物１０７質量部とエピクロロヒドリン４６３質量部とジメチルスルホキシド３８０質量部を添加し、溶解させた後、７０℃に加熱し、フレーク状の水酸化ナトリウム８２．０質量部を２時間かけて添加した。７０℃で３時間反応させた後、繰り返し水洗し、反応液を中性にした。次いで、加熱減圧し、過剰のエピクロロヒドリンを留去し、メチルイソブチルケトン６０８質量部で溶解させた。７５℃で２０％水酸化ナトリウム水溶液１５質量部を添加し、１時間反応させた後、繰り返し水洗し、反応液を中性にした。メチルイソブチルケトンを加熱減圧で留去して、エポキシ樹脂（Ａ−５）を得た。このエポキシ樹脂（Ａ−５）のエポキシ当量は２９３ｇ／当量であった。
【０１０８】
（合成例６：エポキシ樹脂（Ａ−６）の製造）
温度計、攪拌器、及び還流冷却器を備えたフラスコに、ビスフェノールＡ２２８質量部、エチレンカーボネート５２８質量部、５０％水酸化カリウム水溶液３．８質量部を仕込み、撹拌しつつ、系内を窒素置換した。続いて加熱昇温し、１６０℃で６時間反応させた。次いで、反応物を取り出し、３６％塩酸水溶液３．４質量部添加し、中和した。濾過後、減圧し、反応生成物６０９質量部を得た。この反応生成物の水酸基価は、２５９．７ｍｇＫＯＨ／ｇであった。また、ビスフェノールＡが有する水酸基１モルに対するエチレンカーボネートの平均付加モル数は、約２．３であった。
【０１０９】
次いで、温度計、攪拌器、及び還流冷却器を備えたフラスコに、先程得られた反応生成物１０８質量部とエピクロロヒドリン４６３質量部とジメチルスルホキシド３８０質量部を添加し、溶解させた後、７０℃に加熱し、フレーク状の水酸化ナトリウム８２．０質量部を２時間かけて添加した。７０℃で３時間反応させた後、繰り返し水洗し、反応液を中性にした。次いで、加熱減圧し、過剰のエピクロロヒドリンを留去し、メチルイソブチルケトン６０９質量部で溶解させた。７５℃で２０％水酸化ナトリウム水溶液１５質量部を添加し、１時間反応させた後、繰り返し水洗し、反応液を中性にした。メチルイソブチルケトンを加熱減圧で留去して、エポキシ樹脂（Ａ−６）を得た。このエポキシ樹脂（Ａ−６）のエポキシ当量は２９５ｇ／当量であった。
【０１１０】
（実施例１：酸基含有エポキシ（メタ）アクリレート樹脂（１）の調製）
温度計、攪拌器、及び還流冷却器を備えたフラスコに、エポキシ樹脂（Ａ−１）３１２質量部、ブタジエンとアクリロニトリルの共重合体の分子両末端にカルボキシル基を有する重合体（ＣＶＣ  Ｔｈｅｒｍｏｓｅｔ  Ｓｐｅｃｉａｌｔｉｅｓ社製「ＨＹＰＲＯ  ＣＴＢＮ１３００Ｘ１３ＮＡ」）１３８質量部、トリフェニルホスフィン０．５質量部を加えて溶解させた。窒素雰囲気下、１００℃で５時間反応させ、酸価が１ｍｋＯＨ／ｇ以下となっていることを確認した。ジエチレングリコールモノメチルエーテルアセテート２８１質量部、ジブチルヒドロキシトルエン１．３質量部、メトキノン０．３質量部、アクリル酸６７質量部およびトリフェニルホスフィン２．６質量部を添加し、空気を吹き込みながら１２０℃で１０時間反応させた。次いで、テトラヒドロ無水フタル酸１３８質量部を加えて１１０℃で５時間反応させ、目的の酸基含有エポキシ（メタ）アクリレート樹脂（１）を得た。酸基含有エポキシ（メタ）アクリレート樹脂（１）の固形分酸価は８０ｍｇＫＯＨ／ｇであり、（メタ）アクリロイル基当量は７０２ｇ／当量であった。なお、酸価は、ＪＩＳ  Ｋ  ００７０（１９９２）の中和滴定法に準じて測定した実測値であり、（メタ）アクリロイル基当量は、計算値である。
【０１１１】
（実施例２：酸基含有エポキシ（メタ）アクリレート樹脂（２）の調製）
温度計、攪拌器、及び還流冷却器を備えたフラスコに、エポキシ樹脂（Ａ−１）３１２質量部、ブタジエンとアクリロニトリルの共重合体の分子両末端にカルボキシル基を有する重合体（ＣＶＣ  Ｔｈｅｒｍｏｓｅｔ  Ｓｐｅｃｉａｌｔｉｅｓ社製「ＨＹＰＲＯ  ＣＴＢＮ１３００Ｘ１３ＮＡ」）１３８質量部、トリフェニルホスフィン０．５質量部を加えて溶解させた。窒素雰囲気下、１００℃で５時間反応させ、酸価が１ｍｋＯＨ／ｇ以下となっていることを確認した。ジエチレングリコールモノメチルエーテルアセテート２５７質量部、ジブチルヒドロキシトルエン１．３質量部、メトキノン０．３質量部、アクリル酸６７質量部およびトリフェニルホスフィン２．６質量部を添加し、空気を吹き込みながら１２０℃で１０時間反応させた。次いで、無水コハク酸８２質量部を加えて１１０℃で５時間反応させ、目的の酸基含有（エポキシメタ）アクリレート樹脂（２）を得た。酸基含有エポキシ（メタ）アクリレート樹脂（２）の固形分酸価は８０ｍｇＫＯＨ／ｇであり、（メタ）アクリロイル基当量は６４３ｇ／当量であった。
【０１１２】
（実施例３：酸基含有エポキシ（メタ）アクリレート樹脂（３）の調製）
温度計、攪拌器、及び還流冷却器を備えたフラスコに、エポキシ樹脂（Ａ−２）３５０質量部、ブタジエンとアクリロニトリルの共重合体の分子両末端にカルボキシル基を有する重合体（ＣＶＣ  Ｔｈｅｒｍｏｓｅｔ  Ｓｐｅｃｉａｌｔｉｅｓ社製「ＨＹＰＲＯ  ＣＴＢＮ１３００Ｘ１３ＮＡ」）１５５質量部、トリフェニルホスフィン０．５質量部を加えて溶解させた。窒素雰囲気下、１００℃で５時間反応させ、酸価が１ｍｋＯＨ／ｇ以下となっていることを確認した。ジエチレングリコールモノメチルエーテルアセテート３１０質量部、ジブチルヒドロキシトルエン１．４質量部、メトキノン０．３質量部、アクリル酸６７質量部およびトリフェニルホスフィン２．９質量部を添加し、空気を吹き込みながら１２０℃で１０時間反応させた。次いで、テトラヒドロ無水フタル酸１５１質量部を加えて１１０℃で５時間反応させ、目的の酸基含有エポキシ（メタ）アクリレート樹脂（３）を得た。酸基含有エポキシ（メタ）アクリレート樹脂（３）の固形分酸価は８０ｍｇＫＯＨ／ｇであり、（メタ）アクリロイル基当量は７７７ｇ／当量であった。
【０１１３】
（実施例４：酸基含有エポキシ（メタ）アクリレート樹脂（４）の調製）
温度計、攪拌器、及び還流冷却器を備えたフラスコに、エポキシ樹脂（Ａ−３）３０５質量部、ブタジエンとアクリロニトリルの共重合体の分子両末端にカルボキシル基を有する重合体（ＣＶＣ  Ｔｈｅｒｍｏｓｅｔ  Ｓｐｅｃｉａｌｔｉｅｓ社製「ＨＹＰＲＯ  ＣＴＢＮ１３００Ｘ１３ＮＡ」）１３５質量部、トリフェニルホスフィン０．４質量部を加えて溶解させた。窒素雰囲気下、１００℃で５時間反応させ、酸価が１ｍｋＯＨ／ｇ以下となっていることを確認した。ジエチレングリコールモノメチルエーテルアセテート２７６質量部、ジブチルヒドロキシトルエン１．３質量部、メトキノン０．３質量部、アクリル酸６８質量部およびトリフェニルホスフィン２．５質量部を添加し、空気を吹き込みながら１２０℃で１０時間反応させた。次いで、テトラヒドロ無水フタル酸１３５質量部を加えて１１０℃で５時間反応させ、目的の酸基含有エポキシ（メタ）アクリレート樹脂（４）を得た。酸基含有エポキシ（メタ）アクリレート樹脂（４）の固形分酸価は８０ｍｇＫＯＨ／ｇであり、（メタ）アクリロイル基当量は６８１ｇ／当量であった。
【０１１４】
（実施例５：酸基含有エポキシ（メタ）アクリレート樹脂（５）の調製）
温度計、攪拌器、及び還流冷却器を備えたフラスコに、エポキシ樹脂（Ａ−４）３１６質量部、ブタジエンとアクリロニトリルの共重合体の分子両末端にカルボキシル基を有する重合体（ＣＶＣ  Ｔｈｅｒｍｏｓｅｔ  Ｓｐｅｃｉａｌｔｉｅｓ社製「ＨＹＰＲＯ  ＣＴＢＮ１３００Ｘ１３ＮＡ」）１４０質量部、トリフェニルホスフィン０．５質量部を加えて溶解させた。窒素雰囲気下、１００℃で５時間反応させ、酸価が１ｍｋＯＨ／ｇ以下となっていることを確認した。ジエチレングリコールモノメチルエーテルアセテート２８４質量部、ジブチルヒドロキシトルエン１．３質量部、メトキノン０．３質量部、アクリル酸６８質量部およびトリフェニルホスフィン２．６質量部を添加し、空気を吹き込みながら１２０℃で１０時間反応させた。次いで、テトラヒドロ無水フタル酸１３９質量部を加えて１１０℃で５時間反応させ、目的の酸基含有エポキシ（メタ）アクリレート樹脂（５）を得た。酸基含有エポキシ（メタ）アクリレート樹脂（５）の固形分酸価は８０ｍｇＫＯＨ／ｇであり、（メタ）アクリロイル基当量は７０４ｇ／当量であった。
【０１１５】
（実施例６：酸基含有エポキシ（メタ）アクリレート樹脂（６）の調製）
温度計、攪拌器、及び還流冷却器を備えたフラスコに、エポキシ樹脂（Ａ−５）２９３質量部、ブタジエンとアクリロニトリルの共重合体の分子両末端にカルボキシル基を有する重合体（ＣＶＣ  Ｔｈｅｒｍｏｓｅｔ  Ｓｐｅｃｉａｌｔｉｅｓ社製「ＨＹＰＲＯ  ＣＴＢＮ１３００Ｘ１３ＮＡ」）１３０質量部、トリフェニルホスフィン０．４質量部を加えて溶解させた。窒素雰囲気下、１００℃で５時間反応させ、酸価が１ｍｋＯＨ／ｇ以下となっていることを確認した。ジエチレングリコールモノメチルエーテルアセテート２６６質量部、ジブチルヒドロキシトルエン１．２質量部、メトキノン０．３質量部、アクリル酸６８質量部およびトリフェニルホスフィン２．５質量部を添加し、空気を吹き込みながら１２０℃で１０時間反応させた。次いで、テトラヒドロ無水フタル酸１３０質量部を加えて１１０℃で５時間反応させ、目的の酸基含有エポキシ（メタ）アクリレート樹脂（６）を得た。酸基含有エポキシ（メタ）アクリレート樹脂（６）の固形分酸価は８０ｍｇＫＯＨ／ｇであり、（メタ）アクリロイル基当量は６５５ｇ／当量であった。
【０１１６】
（実施例７：酸基含有エポキシ（メタ）アクリレート樹脂（７）の調製）
温度計、攪拌器、及び還流冷却器を備えたフラスコに、エポキシ樹脂（Ａ−６）２９５質量部、ブタジエンとアクリロニトリルの共重合体の分子両末端にカルボキシル基を有する重合体（ＣＶＣ  Ｔｈｅｒｍｏｓｅｔ  Ｓｐｅｃｉａｌｔｉｅｓ社製「ＨＹＰＲＯ  ＣＴＢＮ１３００Ｘ１３ＮＡ」）１３１質量部、トリフェニルホスフィン０．４質量部を加えて溶解させた。窒素雰囲気下、１００℃で５時間反応させ、酸価が１ｍｋＯＨ／ｇ以下となっていることを確認した。ジエチレングリコールモノメチルエーテルアセテート２６９質量部、ジブチルヒドロキシトルエン１．２質量部、メトキノン０．３質量部、アクリル酸６８質量部およびトリフェニルホスフィン２．５質量部を添加し、空気を吹き込みながら１２０℃で１０時間反応させた。次いで、テトラヒドロ無水フタル酸１３３質量部を加えて１１０℃で５時間反応させ、目的の酸基含有エポキシ（メタ）アクリレート樹脂（７）を得た。酸基含有エポキシ（メタ）アクリレート樹脂（７）の固形分酸価は８０ｍｇＫＯＨ／ｇであり、（メタ）アクリロイル基当量は６６２ｇ／当量であった。
【０１１７】
（実施例８：酸基含有エポキシ（メタ）アクリレート樹脂（８）の調製）
温度計、攪拌器、及び還流冷却器を備えたフラスコに、エポキシ樹脂（Ａ−１）３１２質量部、１，４−シクロヘキサジカルボン酸３４質量部、トリフェニルホスフィン０．３質量部を加えて溶解させた。窒素雰囲気下、１２０℃で３時間反応させ、酸価が１ｍｋＯＨ／ｇ以下となっていることを確認した。ジエチレングリコールモノメチルエーテルアセテート２１１質量部、ジブチルヒドロキシトルエン１．０質量部、メトキノン０．２質量部、アクリル酸４３質量部およびトリフェニルホスフィン２．０質量部を添加し、空気を吹き込みながら１２０℃で８時間反応させた。次いで、テトラヒドロ無水フタル酸１０３質量部を加えて１１０℃で５時間反応させ、目的の酸基含有エポキシ（メタ）アクリレート樹脂（８）を得た。酸基含有エポキシ（メタ）アクリレート樹脂（８）の固形分酸価は８０ｍｇＫＯＨ／ｇであり、（メタ）アクリロイル基当量は８２１ｇ／当量であった。
【０１１８】
（実施例９：酸基含有エポキシ（メタ）アクリレート樹脂（９）の調製）
温度計、攪拌器、及び還流冷却器を備えたフラスコに、エポキシ樹脂（Ａ−１）３１２質量部、ブタジエンとアクリロニトリルの共重合体の分子両末端にカルボキシル基を有する重合体（ＣＶＣ  Ｔｈｅｒｍｏｓｅｔ  Ｓｐｅｃｉａｌｔｉｅｓ社製「ＨＹＰＲＯ  ＣＴＢＮ１３００Ｘ１３ＮＡ」）４７質量部、トリフェニルホスフィン０．４質量部を加えて溶解させた。窒素雰囲気下、１００℃で３時間反応させ、酸価が１ｍｋＯＨ／ｇ以下となっていることを確認した。ジエチレングリコールモノメチルエーテルアセテート２３３質量部、ジブチルヒドロキシトルエン１．１質量部、メトキノン０．２質量部、アクリル酸７１質量部およびトリフェニルホスフィン２．２質量部を添加し、空気を吹き込みながら１２０℃で１０時間反応させた。次いで、テトラヒドロ無水フタル酸１１４質量部を加えて１１０℃で５時間反応させ、目的の酸基含有エポキシ（メタ）アクリレート樹脂（９）を得た。酸基含有エポキシ（メタ）アクリレート樹脂（９）の固形分酸価は８０ｍｇＫＯＨ／ｇであり、（メタ）アクリロイル基当量は５４９ｇ／当量であった。
【０１１９】
（比較例１：酸基含有エポキシ（メタ）アクリレート樹脂（１０）の調製）
温度計、攪拌器、及び還流冷却器を備えたフラスコに、ビスフェノールＡ型エポキシ樹脂（ＤＩＣ株式会社製「ＥＰＩＣＬＯＮ  ８５０Ｓ」、エポキシ当量１８８ｇ／ｅｑ）１８８質量部、ブタジエンとアクリロニトリルの共重合体の分子両末端にカルボキシル基を有する重合体（ＣＶＣ  Ｔｈｅｒｍｏｓｅｔ  Ｓｐｅｃｉａｌｔｉｅｓ社製「ＨＹＰＲＯ  ＣＴＢＮ１３００Ｘ１３ＮＡ」）８３質量部、トリフェニルホスフィン０．３質量部を加えて溶解させた。窒素雰囲気下、１００℃で５時間反応させ、酸価が１ｍｋＯＨ／ｇ以下となっていることを確認した。ジエチレングリコールモノメチルエーテルアセテート１８５質量部、ジブチルヒドロキシトルエン０．９質量部、メトキノン０．２質量部、アクリル酸７０質量部およびトリフェニルホスフィン１．７質量部を添加し、空気を吹き込みながら１２０℃で７時間反応させた。次いで、テトラヒドロ無水フタル酸９１質量部を加えて１１０℃で５時間反応させ、目的の酸基含有エポキシ（メタ）アクリレート樹脂（１０）を得た。酸基含有エポキシ（メタ）アクリレート樹脂（１０）の固形分酸価は８０ｍｇＫＯＨ／ｇであり、（メタ）アクリロイル基当量は４４３ｇ／当量であった。
【０１２０】
（実施例１０：硬化性樹脂組成物（１）の調製）
実施例１で得た酸基含有エポキシ（メタ）アクリレート樹脂（１）１００質量部、硬化剤としてオルソクレゾールノボラック型エポキシ樹脂（ＤＩＣ株式会社製「ＥＰＩＣＬＯＮ  Ｎ−６８０」）２４質量部、ジペンタエリスリトールヘキサアクリレート１０質量部、光重合開始剤として２−メチル−１−（４−メチルチオフェニル）−２−モルフォリノプロパン−１−オン（ＩＧＭ社製「Ｏｍｎｉｒａｄ９０７」）５質量部、硬化促進剤として２−エチル−４−メチルイミダゾール０．５質量部、有機溶剤としてジエチレングリコールモノメチルエーテルアセテート１３質量部、顔料としてフタロシアニングリーン０．６５質量部を配合し、ロールミルにより混錬して硬化性樹脂組成物（１）を得た。
【０１２１】
（実施例１１〜１８：硬化性樹脂組成物（２）〜（９）の調製）
実施例１０で用いた酸基含有エポキシ（メタ）アクリレート樹脂（１）の代わりに、実施例２〜９で得た酸基含有エポキシ（メタ）アクリレート樹脂（２）〜（９）をそれぞれ用いた以外は、実施例１０と同様にして硬化性樹脂組成物（２）〜（９）を得た。
【０１２２】
（比較例２：硬化性樹脂組成物（Ｃ１）の調製）
実施例１０で用いた酸基含有エポキシ（メタ）アクリレート樹脂（１）の代わりに、比較例１で得た酸基含有エポキシアクリレート樹脂（１０）を用いた以外は、実施例１０と同様にして硬化性樹脂組成物（Ｃ１）を得た。
【０１２３】
上記の実施例及び比較例で得られた硬化性樹脂組成物（１）〜（９）及び（Ｃ１）を用いて、下記の評価を行った。
【０１２４】
［アルカリ現像性の評価方法］
各実施例及び比較例で得られた硬化性樹脂組成物を、アプリケーターを用いてガラス基材上に膜厚５０μｍとなるように塗布した後、８０℃でそれぞれ１００分間、１１０分間、１２０分間、１３０分間、１４０分間、１５０分間、１６０分間、１７０分間、１８０分間、１９０分間、２００分間、乾燥させ、乾燥時間が異なるサンプルを作成した。これらを１％炭酸ナトリウム水溶液で３０℃１８０秒間現像し、基板上に残渣が残らなかったサンプルの８０℃での乾燥時間を乾燥管理幅として評価した。なお、乾燥管理幅が長いほどアルカリ現像性が優れていることを示す。
【０１２５】
実施例１０〜１８で作製した硬化性樹脂組成物（１）〜（９）、及び比較例２で作製した硬化性樹脂組成物（Ｃ１）の評価結果を表１に示す。
【０１２６】
【表１】
2020063346.tif 000007
【０１２７】
（実施例１９：硬化性樹脂組成物（１０）の調製）
実施例１で得た酸基含有エポキシ（メタ）アクリレート樹脂（１）１００質量部、硬化剤としてオルソクレゾールノボラック型エポキシ樹脂（ＤＩＣ株式会社製「ＥＰＩＣＬＯＮ  Ｎ−６８０」）２４質量部、光重合開始剤として２−メチル−１−（４−メチルチオフェニル）−２−モルフォリノプロパン−１−オン（ＩＧＭ社製「Ｏｍｎｉｒａｄ９０７」）５質量部、有機溶剤としてジエチレングリコールモノメチルエーテルアセテート１３質量部、を配合し、ロールミルにより混錬して硬化性樹脂組成物（８）を得た。
【０１２８】
（実施例２０〜２７：硬化性樹脂組成物（１０）〜（１８）の調製）
実施例１９で用いた酸基含有エポキシ（メタ）アクリレート樹脂（１）の代わりに、実施例２〜９で得た酸基含有エポキシ（メタ）アクリレート樹脂（２）〜（９）をそれぞれ用いた以外は、実施例１９と同様にして硬化性樹脂組成物（１０）〜（１８）を得た。
【０１２９】
（比較例３：硬化性樹脂組成物（Ｃ２）の調製）
実施例１９で用いた酸基含有エポキシ（メタ）アクリレート樹脂（１）の代わりに、比較例１で得た酸基含有エポキシアクリレート樹脂（１０）を用いた以外は、実施例１９と同様にして硬化性樹脂組成物（Ｃ２）を得た。
【０１３０】
上記の実施例及び比較例で得られた硬化性樹脂組成物（１０）〜（１８）及び（Ｃ２）を用いて、下記の評価を行った。
【０１３１】
［伸度の測定方法］
伸度の測定は、引張試験に基づいて行った。
＜試験片の作製＞
ガラス基材上に硬化性樹脂組成物を５０μｍのアプリケーターで塗布し、８０℃で３０分間乾燥させた。メタルハライドランプを用いて１０００ｍＪ/ｃｍ２の紫外線を照射した後、１６０℃で１時間加熱した。ガラス基材から硬化物を剥離し、試験片を得た。
【０１３２】
＜引張試験＞
前記試験片を１０ｍｍ×８０ｍｍの大きさに切り出し、株式会社島津製作所製精密万能試験機オートグラフ「ＡＧ−ＩＳ」を用いて、下記の測定条件で試験片の引張試験を行った。試験片が破断するまでの伸度（％）を測定し、以下の基準に従い評価した。
【０１３３】
測定条件：温度２３℃、湿度５０％、標線間距離２０ｍｍ、支点間距離２０ｍｍ、引張速度１０ｍｍ／分
【０１３４】
実施例１９〜２７で作製した硬化性樹脂組成物（１０）〜（１８）、及び比較例３で作製した硬化性樹脂組成物（Ｃ２）の評価結果を表１に示す。
【０１３５】
【表２】
2020063346.tif 000008
【０１３６】
表１及び２に示した実施例１０〜２７は、本発明の酸基含有エポキシ（メタ）アクリレート樹脂を用いた硬化性樹脂組成物の例である。この硬化性樹脂組成物は、優れたアルカリ現像性を有しており、また、当該硬化性樹脂組成物の硬化物は、優れた伸度を有することが確認できた。
【０１３７】
一方、比較例２及び３は、エポキシ樹脂の原料としてアルキレンオキサイドまたはアルキレンカーボネートを用いないエポキシ（メタ）アクリレート樹脂を用いた硬化性樹脂組成物の例である。この硬化性樹脂組成物は、アルカリ現像性が不十分であるとともに、当該硬化性樹脂組成物の硬化物においても伸度が不十分であることが確認できた。